(57)【特許請求の範囲】
【請求項１】
第１の波長の光を照射することにより第１のピッチをもつレンチキュラーレンズ形状に変形された第１のアゾベンゼン樹脂層、
該第１のアゾベンゼン樹脂層上に設けられ、該第１のピッチをもつレンチキュラーレンズ形状に変形された第１のアゾベンゼン樹脂層を透過して照射された該第１の波長とは異なる第２の波長の光、または熱で情報が記録された、感熱または感光性発色材料を含む記録層、及び
該記録層上に設けられた基材を具備し、前記第１のアゾベンゼン樹脂層は、前記第１の波長の非偏光を照射することにより、該レンチキュラーレンズ形状が消去されていることを特徴とする個人認証媒体。
【請求項２】
第１の波長の光を照射することにより第１のピッチをもつレンチキュラーレンズ形状に変形された第１のアゾベンゼン樹脂層、
該第１のアゾベンゼン樹脂層上に設けられ、該第１のピッチをもつレンチキュラーレンズ形状に変形された第１のアゾベンゼン樹脂層を透過して照射された該第１の波長とは異なる第２の波長の光、または熱で情報が記録された、感熱または感光性発色材料を含む記録層、及び
該記録層上に設けられた基材を具備し、前記記録層は、少なくとも前記第１の波長及び前記第１のピッチのうち少なくとも一方のレンチキュラーレンズ形状情報がさらに記録されていることを特徴とする個人認証媒体。
【請求項３】
前記熱は、該第２の波長の光の照射により発生することを特徴とする請求項１または２に記載の個人認証媒体。
【請求項４】
第１の波長の光を照射することにより第１のピッチをもつレンチキュラーレンズ形状に変形された第１のアゾベンゼン樹脂層、
該第１のアゾベンゼン樹脂層上に設けられ、該第１のピッチをもつレンチキュラーレンズ形状に変形された第１のアゾベンゼン樹脂層を透過して照射された該第１の波長とは異なる第３の波長の光により情報がホログラム記録された、該第１のアゾベンゼン樹脂層とは異なる化学構造を有する第２のアゾベンゼン樹脂を含む記録層、及び
該記録層上に設けられた基材を具備し、
前記第１のアゾベンゼン層は、前記１の波長の非偏光を照射することにより、該レンチキュラーレンズ形状が消去されていることを特徴とする個人認証媒体。
【請求項５】
第１の波長の光を照射することにより第１のピッチをもつレンチキュラーレンズ形状に変形された第１のアゾベンゼン樹脂層、
該第１のアゾベンゼン樹脂層上に設けられ、該第１のピッチをもつレンチキュラーレンズ形状に変形された第１のアゾベンゼン樹脂層を透過して照射された該第１の波長とは異なる第３の波長の光により情報がホログラム記録された、該第１のアゾベンゼン樹脂層とは異なる化学構造を有する第２のアゾベンゼン樹脂を含む記録層、及び
該記録層上に設けられた基材を具備し、前記記録層は、少なくとも前記第１の波長及び前記第１のピッチのうち少なくとも一方のレンチキュラーレンズ形状情報がさらに記録されていることを特徴とする個人認証媒体。
【請求項６】
第１のアゾベンゼン樹脂層、該第１のアゾベンゼン樹脂層上に設けられ、光、または熱で情報が記録可能な、感熱または感光性発色材料を含む記録層、及び該記録層上に設けられた基材を含む積層体を形成する工程、
該第１のアゾベンゼン樹脂層に第１の波長の光を照射することにより、該第１のアゾベンゼン樹脂層を第１のピッチをもつレンチキュラーレンズ形状に変形せしめる工程、及び
該第１の波長とは異なる第２の波長の光を、該第１のピッチをもつレンチキュラーレンズ形状に変形された第１のアゾベンゼン樹脂層を透過させて前記記録層に照射し、該第２の波長の光で，または熱で情報を記録する工程を具備し、前記記録層に、少なくとも前記第１の波長及び前記第１のピッチのうち少なくとも一方のレンチキュラーレンズ形状情報をさらに記録することを特徴とする個人認証媒体の製造方法。
【請求項７】
前記熱は、該第２の波長の光の照射により発生することを特徴とする請求項６に記載の方法。
【請求項８】
第１のアゾベンゼン樹脂層、該第１のアゾベンゼン樹脂層上に設けられ、該第１のアゾベンゼン樹脂層とは異なる化学構造を有する第２のアゾベンゼン樹脂を含む記録層、及び該記録層上に設けられた基材を含む積層体を形成する工程、
該第１のアゾベンゼン樹脂層に第１の波長の光を照射することにより、該第１のアゾベンゼン樹脂層を第１のピッチをもつレンチキュラーレンズ形状に変形せしめる工程、
前記第１のアゾベンゼン樹脂層に、前記第１の波長の非偏光を照射することにより、該レンチキュラーレンズ形状を消去する工程、及び
該第１の波長とは異なる第３の波長の光を、該第１のピッチをもつレンチキュラーレンズ形状に変形された第１のアゾベンゼン樹脂層を透過させて前記記録層に照射し、該第３の波長の光で，情報をホログラム記録する工程を具備することを特徴とする個人認証媒体の製造方法。
【請求項９】
第１のアゾベンゼン樹脂層、該第１のアゾベンゼン樹脂層上に設けられ、該第１のアゾベンゼン樹脂層とは異なる化学構造を有する第２のアゾベンゼン樹脂を含む記録層、及び該記録層上に設けられた基材を含む積層体を形成する工程、
該第１のアゾベンゼン樹脂層に第１の波長の光を照射することにより、該第１のアゾベンゼン樹脂層を第１のピッチをもつレンチキュラーレンズ形状に変形せしめる工程、及び
該第１の波長とは異なる第３の波長の光を、該第１のピッチをもつレンチキュラーレンズ形状に変形された第１のアゾベンゼン樹脂層を透過させて前記記録層に照射し、該第３の波長の光で，情報をホログラム記録する工程を具備し、前記記録層に、少なくとも前記第１の波長及び前記第１のピッチのうち少なくとも一方のレンチキュラーレンズ形状情報をさらに記録することを特徴とする個人認証媒体の製造方法。
【請求項１０】
第１の波長の光を照射することにより第１のピッチをもつレンチキュラーレンズ形状に変形された後、前記第１の波長の非偏光を照射することにより、該レンチキュラーレンズ形状が消去されている第１のアゾベンゼン樹脂層、
該第１のアゾベンゼン樹脂層上に設けられ、該第１のピッチをもつレンチキュラーレンズ形状に変形された前記第１のアゾベンゼン樹脂層を透過して照射された該第１の波長とは異なる第２の波長の光、または熱で情報が記録された、感熱または感光性発色材料を含む記録層、及び該記録層上に設けられた基材を含む個人認証媒体の真偽判定方法であって、
前記個人認証媒体に、前記第１の波長の光の照射を行い、該第１のピッチをもつレンチキュラーレンズ形状を再生する工程、及び
前記記録層に記録された情報が読み取り可能か評価する工程を具備することを特徴とする真偽判定方法。
【請求項１１】
前記熱は、該第２の波長の光の照射により発生することを特徴とする請求項１０に記載の方法。
【請求項１２】
第１の波長の光を照射することにより第１のピッチをもつレンチキュラーレンズ形状に変形された後、前記第１の波長の非偏光を照射することにより、該レンチキュラーレンズ形状が消去されている第１のアゾベンゼン樹脂層、
該第１のアゾベンゼン樹脂層上に設けられ、該第１のピッチをもつレンチキュラーレンズ形状に変形された第１のアゾベンゼン樹脂層を透過して照射された該第１の波長とは異なる第３の波長の光により情報がホログラム記録された、該第１のアゾベンゼン樹脂層とは異なる化学構造を有する第２のアゾベンゼン樹脂を含む記録層、及び該記録層上に設けられた基材を含む個人認証媒体の真偽判定方法であって、
前記個人認証媒体に、前記第１の波長の光の照射を行い、該第１のピッチをもつレンチキュラーレンズ形状を再生する工程、及び
前記記録層に記録された情報が読み取り可能か評価する工程を具備することを特徴とする真偽判定方法。
【請求項１３】
前記記録層は、少なくとも前記第１の波長及び前記第１のピッチのうち少なくとも一方のレンチキュラーレンズ形状情報がさらに記録され、
予め、前記レンチキュラーレンズ形状情報を読み取る工程、
得られたレンチキュラーレンズ形状情報により、前記第１の光の波長、前記第１のピッチ、またはその両方を決定する工程、
得られた第１の光の波長、第１のピッチ、またはその両方を用いて、前記個人認証媒体に光の照射を行い、該第１の波長、該第１のピッチ、またはその両方をもつレンチキュラーレンズ形状を再生する工程、及び
前記記録層に記録された情報が読み取り可能か評価する工程を具備することを特徴とする請求項１０ないし１２のいずれか１項に記載の方法。
【発明の詳細な説明】
【技術分野】
【０００１】
本発明は、ＩＤカードや有価証券、査証として使用され、高いセキュリティ性を要求される個人認証媒体に関する。
【背景技術】
【０００２】
従来、ＩＤカードや有価証券、査証等高いセキュリティ性を要求される個人認証媒体に対しては、改ざんや偽造防止のための種々の技術が試みられている。
【０００３】
特殊印刷を施した個人認証媒体は目視または何らかの器具等を用いることによりその印刷の有無を判別することが可能であり、印刷物の改ざん、偽変造を困難にし高いセキュリティ性を付与することが可能である。
【０００４】
このような特殊印刷としては、例えば地紋印刷、マイクロ文字印刷、透かし印刷、透明ホログラム印刷、ステルス蛍光印刷等があげられる。
【０００５】
透明ホログラム印刷は、波長の等しい２つの光すなわち物体光と参照光を干渉させて物体光の波面を干渉縞として感光材料に記録したものである。ホログラムはそのパターンの複製が困難である特性を利用して、セキュリティー用途に使用されている。
【先行技術文献】
【特許文献】
【０００６】
【特許文献１】特願２００２−１３９５０４号公報
【発明の概要】
【発明が解決しようとする課題】
【０００７】
本発明の目的は、簡便な機構で、セキュリティー性の良好な個人認証媒体を得ることにある。
【課題を解決するための手段】
【０００８】
本発明は、第１に、第１の波長の光を照射することにより第１のピッチをもつレンチキュラーレンズ形状に変形された第１のアゾベンゼン樹脂層、
該第１のアゾベンゼン樹脂層上に設けられ、該第１のピッチをもつレンチキュラーレンズ形状に変形された第１のアゾベンゼン樹脂層を透過して照射された該第１の波長とは異なる第２の波長の光、または熱で情報が記録された、感熱または感光性発色材料を含む記録層、及び
該記録層上に設けられた基材を具備することを特徴とする個人認証媒体を提供する。
【０００９】
本発明は、第２に、第１の波長の光を照射することにより第１のピッチをもつレンチキュラーレンズ形状に変形された第１のアゾベンゼン樹脂層、
該第１のアゾベンゼン樹脂層上に設けられ、該第１のピッチをもつレンチキュラーレンズ形状に変形された第１のアゾベンゼン樹脂層を透過して照射された該第１の波長とは異なる第３の波長の光により情報がホログラム記録された、該第１のアゾベンゼン樹脂層とは異なる化学構造を有する第２のアゾベンゼン樹脂を含む記録層、及び
該記録層上に設けられた基材を具備することを特徴とする個人認証媒体を提供する。
【００１０】
本発明は、第３に、
第１のアゾベンゼン樹脂層、該第１のアゾベンゼン樹脂層上に設けられ、光、または熱で情報が記録可能な、感熱または感光性発色材料を含む記録層、及び該記録層上に設けられた基材を含む積層体を形成する工程、
該第１のアゾベンゼン樹脂層に第１の波長の光を照射することにより、該第１のアゾベンゼン樹脂層を第１のピッチをもつレンチキュラーレンズ形状に変形せしめる工程、及び
該第１の波長とは異なる第２の波長の光を、該第１のピッチをもつレンチキュラーレンズ形状に変形された第１のアゾベンゼン樹脂層を透過させて前記記録層に照射し、該第２の波長の光で，または熱で情報を記録する工程を具備することを特徴とする個人認証媒体の製造方法を提供する。
【００１１】
本発明は、第４に、第１のアゾベンゼン樹脂層、該第１のアゾベンゼン樹脂層上に設けられ、該第１のアゾベンゼン樹脂層とは異なる化学構造を有する第２のアゾベンゼン樹脂を含む記録層、及び該記録層上に設けられた基材を含む積層体を形成する工程、
該第１のアゾベンゼン樹脂層に第１の波長の光を照射することにより、該第１のアゾベンゼン樹脂層を第１のピッチをもつレンチキュラーレンズ形状に変形せしめる工程、及び
該第１の波長とは異なる第３の波長の光を、該第１のピッチをもつレンチキュラーレンズ形状に変形された第１のアゾベンゼン樹脂層を透過させて前記記録層に照射し、該第３の波長の光で，情報をホログラム記録する工程を具備することを特徴とする個人認証媒体の製造方法を提供する。
【００１２】
本発明は、第５に、第１の波長の光を照射することにより第１のピッチをもつレンチキュラーレンズ形状に変形された後、前記１の波長の非偏光を照射することにより、該レンチキュラーレンズ形状が消去されている第１のアゾベンゼン樹脂層、
該第１のアゾベンゼン樹脂層上に設けられ、該第１のピッチをもつレンチキュラーレンズ形状に変形された第１のアゾベンゼン樹脂層を透過して照射された該第１の波長とは異なる第２の波長の光、または熱で情報が記録された、感熱または感光性発色材料を含む記録層、及び該記録層上に設けられた基材を含む個人認証媒体の真偽判定方法であって、
前記個人認証媒体に、前記第１の波長の光の照射を行う工程、及び
前記記録層に記録された情報が読み取り可能か評価する工程を具備することを特徴とする真偽判定方法を提供する。
【００１３】
本発明は、第６に、第１の波長の光を照射することにより第１のピッチをもつレンチキュラーレンズ形状に変形された後、前記１の波長の非偏光を照射することにより、該レンチキュラーレンズ形状が消去されている第１のアゾベンゼン樹脂層、
該第１のアゾベンゼン樹脂層上に設けられ、該第１のピッチをもつレンチキュラーレンズ形状に変形された第１のアゾベンゼン樹脂層を透過して照射された該第１の波長とは異なる第３の波長の光により情報がホログラム記録された、該第１のアゾベンゼン樹脂層とは異なる化学構造を有する第２のアゾベンゼン樹脂を含む記録層、及び該記録層上に設けられた基材を含む個人認証媒体の真偽判定方法であって、
前記個人認証媒体に、前記第１の波長の光の照射を行う工程、及び
前記記録層に記録された情報が読み取り可能か評価する工程を具備することを特徴とする真偽判定方法を提供する。
【発明の効果】
【００１４】
本発明によれば、簡便な機構で、セキュリティー性の良好な個人認証媒体を得ることができる。
【図面の簡単な説明】
【００１５】
【図１】本発明の個人認証媒体の一例の構成を表す概略的な断面図である。
【図２】本発明に係る個人認証媒体の製造工程の一例を表す概略断面図である。
【図３】本発明に係る個人認証媒体の製造工程の一例を表す概略断面図である。
【図４】本発明に係る個人認証媒体の製造工程の一例を表す概略断面図である。
【図５】本発明に用いられるレーザ光照射装置の構成の一例を表す概略図である。
【図６】本発明に用いられるレーザ光照射装置の構成の他の一例を表す概略図である。
【図７】記録層にレンチキュラーレンズ形状情報を書き込む工程を表す概略図である。
【図８】記録層に書き込まれたレンチキュラーレンズ形状情報を読み取る工程を表す概略図である。
【図９】本発明の個人認証媒体を用いた真偽判定方法の一例を表すフロー図である。
【発明を実施するための形態】
【００１６】
以下、図面を参照し、本発明をより詳細に説明する。
【００１７】
図１に、本発明の個人認証媒体の一例の構成を表す概略的な断面図を示す。
【００１８】
図示するように、本発明の個人認証媒体１０は、第１のアゾベンゼン樹脂層３、記録層２、及び基材１が積層された構成を有し、記録層２は、記録材料として、感熱または感光性発色材料を含むか、あるいは第１のアゾベンゼン樹脂とは化学構造が異なる第２のアゾベンゼン樹脂を含む。
【００１９】
図２ないし図４に、本発明に係る個人認証媒体の製造工程の一例を表す概略断面図を示す。
【００２０】
図示するように、本発明に係る個人認証媒体の製造方法は、
図２に示すように、第１のアゾベンゼン樹脂層３、記録層２、及び基材１を含む積層体１０−１を形成する工程、
図３に示すように、第１のアゾベンゼン樹脂層３に第１の波長のレーザ光２０１を照射することにより、該第１のアゾベンゼン樹脂層３を第１のピッチＸをもつレンチキュラーレンズ形状に変形せしめる工程（積層体１０−２）、及び
図４に示すように、レンチキュラーレンズ形状に変形された第１のアゾベンゼン樹脂層を透過させて書き込み光２０２を記録層に照射し、情報を記録する工程を有する。
【００２１】
本発明に用いられる第１のアゾベンゼン樹脂層は、第１の波長の光を照射することにより第１のピッチをもつレンチキュラーレンズ形状に変形されているか、あるいは一旦レンチキュラーレンズ形状に変形された後、第１の波長の非偏光を照射することによりレンチキュラーレンズ形状が消去されて平坦になっている。
【００２２】
本発明に用いられる感熱または感光性発色材料は、第２の波長の光で情報が記録されるか、あるいは熱で情報が記録される。この熱は、好ましくは、第２の波長の光の照射により発生する。
【００２３】
本発明に用いられる第２のアゾベンゼン樹脂は、第３の波長の光により情報がホログラム記録される。
【００２４】
本発明に用いられる記録層が記録材料として、感熱または感光性発色材料を含む場合、  書き込み光として、第２の波長の光を、レンチキュラーレンズ形状に変形された第１のアゾベンゼン樹脂層を透過させて記録層に照射し、第２の波長の光で，または熱で情報を記録することが出来る。この熱は、好ましくは第２の波長の光の照射により発生する。
【００２５】
本発明に用いられる記録層が、記録材料として、第２のアゾベンゼン樹脂を含む場合、書き込み光として、第３の波長の光を、第１のピッチをもつレンチキュラーレンズ形状に変形された第１のアゾベンゼン樹脂層を透過させて記録層に照射し、第３の波長の光で，情報をホログラム記録することができる。
【００２６】
本発明に用いられる第１及び第２のアゾベンゼン樹脂は、各々、アゾベンゼン骨格をもち、かつ互いに異なる化学構造を有する。
【００２７】
第２のアゾベンゼン樹脂層は、光誘起複屈折性を示し、レーザー光の照射により光誘起異性体を形成し、光誘起異性体が形成された部分は体積変化を生じることから、光誘起二色性を発現する。そのアゾベンゼン骨格を含む樹脂層に、直接偏光を照射すると、光異性化が誘起されて、直線偏光の方向に応じて屈折率の異性化を生じ、偏光方向を記録し、保存することができる。
【００２８】
図５に、本発明に用いられるレーザ光照射装置の構成の一例を表す概略図を示す。
【００２９】
図示するように、このレーザ光照射装置３００は、レーザ光源３０１、該レーザ光源３０１からのレーザ光を物体光３０３と、物体光３０３と同じ波長の参照光３０４に分けるスプリッタ１０２、物体光３０３を反射させるための第１のミラー３０５、第１のミラー３０５で反射された物体光を直接偏光に偏向するための第１の偏向フィルター３０７、参照光３０４を反射させるための第２のミラー３０６、第２のミラー３０６で反射された参照光３０４を物体光３０３と同じ方向の光に偏向するための第２の偏向フィルター３０８を有する。
【００３０】
アゾベンゼン骨格を含む樹脂層に、この直接偏光（物体光）３０３と同じ波長の参照光１０４とを、その偏光方向を平行にしてアゾベンゼン骨格を持つ樹脂層３０９に照射して干渉させると、直接偏光の偏光角をホログラムとして記録することができる。一方、物体光３０３と参照光３０４の偏光方向を直交させると、物体光３０３をホログラムとして記録することができる。
【００３１】
このレーザ光照射装置３００の光学系は、例えばレンチキュラーレンズを形成する時、第２のアゾベンゼン樹脂層にレリーフホログラムを形成する時、及び第２のアゾベンゼン樹脂層にバーコードを形成する時等に使用することが出来る。
【００３２】
また、第１のアゾベンゼン樹脂層は、また、そのアゾベンゼン構造の部分が異性体への転化を繰り返す例えばトランス体からシス体へ、シス体からトランス体への構造の変化を繰り返すことにより、レーザービームの幾何形状と偏光状態に応じて、高分子鎖の移動が起こり、表面に凹凸パターンが形成されるという性質を有する。
【００３３】
この現象は、アゾベンゼン構造を含む高分子化合物の薄膜に対し、光のパターンを照射することによって、その表面部分が光の強弱に感応し、光の強い部分から弱い部分へと分子が移動する結果、凹凸が形成されることによる。このようにして形成された表面の凹凸は、さらに波長の異なる光を照射するか、あるいは加熱によって消去が可能であり、また、ビームの形状と偏光状態を正確に記録再生できる。
【００３４】
図６に、本発明に用いられるレーザ光照射装置の構成の他の一例を表す概略図を示す。
【００３５】
図示するように、このレーザー記録装置１００は、出力５０ｍＷの青色半導体レーザー１０１、空間光変調器１０２、レンズ１０３、及び図示しないミラー等からなる記録装置を用いて、印刷物１０４表面にレーザーを照射することにより、レンチキュラーレンズ及び白濁した画像を記録し得る。
【００３６】
このレーザー記録装置１００の光学系は、感熱発色樹脂層に画像を形成する時、感熱発色樹脂層にバーコードを形成する時等に使用できる。
【００３７】
記録層への情報の記録は、第１のアゾベンゼン樹脂層が第１のピッチをもつレンチキュラーレンズ形状に変形された状態で行われる。このとき、図４に示すように、例えば個人認証媒体の面方向２０３に対し、複数の角度α，βから記録層２にレーザー光２０２，２０２’を照射すると、表面レリーフで複数の画像を記録層２に形成することができる。これにより、観察する角度により、複数のホログラム画像が見えるようにすることができる。
【００３８】
このレンチキュラーレンズ形状は、情報の記録後、必要に応じて消去して平坦にし得る。
【００３９】
記録層に記録される情報は、画像、文字などの個人認証のための情報等である。
【００４０】
また、記録層に、少なくとも第１の波長及び第１のピッチのうち少なくとも一方のレンチキュラーレンズ形状情報をさらに記録することができる。
【００４１】
レンチキュラーレンズ形状情報は、例えばバーコードなどにコード化して記録することが出来る。
【００４２】
図７に、記録層にレンチキュラーレンズ形状情報を書き込む工程を表す概略図を示す。
【００４３】
図示するように、レンチキュラーレンズ形状に変形された第１のアゾベンゼン樹脂層３、記録層２、及び基材１を含む積層体１０を用意し、レーザ光源４０１から、記録層２に含まれる記録材料に応じた波長の書き込み光を、レンチキュラーレンズ形状に変形された第１のアゾベンゼン樹脂層３通して記録層２に例えば面方向に対しほぼ垂直に照射し、バーコードなどにコード化して記録することができる。
【００４４】
また、図８に、記録層に書き込まれたレンチキュラーレンズ形状情報を読み取る工程を表す概略図を示す。
【００４５】
図示するように、図７のようにしてレンチキュラーレンズ形状情報としてバーコードが書き込まれた積層体１０を用意し、レーザ光源４０１から、記録層２に含まれる記録材料に応じた波長の読み取り光を、レンチキュラーレンズ形状に変形された第１のアゾベンゼン樹脂層３通して記録層２に例えば面方向に対しほぼ垂直に照射し、そのバーコードにおける反射光をＣＣＤ４０２で受光し、この受光信号に基づいてレンチキュラーレンズ形状情報が得られる。
【００４６】
また、第１のアゾベンゼン樹脂層３のレンチキュラーレンズ形状が消去されている場合には、得られたレンチキュラーレンズ形状情報に基づいた、ピッチ及び波長の光で、第１のアゾベンゼン樹脂層３を照射することにより、レンチキュラーレンズ形状を再現することが出来る。
【００４７】
レンチキュラーレンズ形状情報をさらに記録すると、第１の波長及び第１のピッチがわからない場合でも、予めレンチキュラーレンズ形状情報を読み取ることにより、第１の波長、第１のピッチまたはその両方を知ることが出来るので、レンチキュラーレンズ形状を再現し得る。レンチキュラーレンズ形状を再現して、記録された情報を容易に読み取ることが出来る。
【００４８】
例えレンチキュラーレンズの形状情報が見えたとしても、意味がわからなければレンチキュラーレンズを再現することは不可能である。
【００４９】
また、レンチキュラーレンズの形状情報を記録した後、レンチキュラーレンズを消去することにより、複数のホログラム画像が見える条件を秘匿することができ、より高いセキュリティ性を付与することができる。
【００５０】
このように、本発明によれば、簡便な機構で、コスト、作成時間、例えば熱転写性ホログラムリボンにおける基材などの廃棄物を最小限にして、セキュリティー性の良好な個人認証媒体を得ることができる。
【００５１】
なお、上記第１の波長ないし第４の波長の光は、各々、互いに異なる波長を持つ。
【００５２】
本発明に係る個人認証媒体は、種々の観点から真偽判定を行うことが出来る。
【００５３】
レンチキュラーレンズが消去されていない場合には、書き込まれた情報が、書き込まれた角度から読み取り可能であるか確認する。
【００５４】
また、レンチキュラーレンズが消去されている場合には、レンチキュラーレンズを再現して、読み取り可能であるか確認することができる。
【００５５】
本発明に係る真偽判定方法は、レンチキュラーレンズが消去された個人認証媒体に、第１の波長の光の照射を行う工程、及び記録層に記録された情報が読み取り可能か評価する工程を具備する。
【００５６】
また、レンチキュラーレンズ形状情報をさらに記録した個人認証媒体を用いる場合には、本発明にかかる真偽判定方法は、予め、レンチキュラーレンズ形状情報を読み取る工程、得られたレンチキュラーレンズ形状情報に基づいて、前記個人認証媒体に光の照射を行う工程、及び記録層に記録された情報が読み取り可能か評価する工程を具備する。
【００５７】
なお、読み取りは、書き込んだ情報が文字、画像等の情報の場合は目視にて行い、バーコード等のコード化された情報の場合は例えばレーザ光源及びＣＣＤを含む読み取り機構などにて行うことが出来る。
【００５８】
複数の情報を複数の角度から書き込んだ場合には、書き込まれた複数の角度から、各々、情報を読み取り可能であるか確認する。
【００５９】
情報が読み取り可能である場合は真、読み取り不可能である場合は偽と判定することが出来る。
【００６０】
図９に、本発明の個人認証媒体を用いた真偽判定方法の一例を表すフロー図を示す。
【００６１】
このフローは、レンチキュラーレンズが消去されている場合の真偽判定方法に関する
まず、レンチキュラーレンズ情報が予めわかっているか確認する（ブロック１）。
【００６２】
レンチキュラーレンズ情報が予めわからない場合には、例えば読み取り光として第１ないし第４の波長とは異なる第５の波長の光を記録層に照射して、レンチキュラーレンズ情報を読み取る（ブロック２）。
【００６３】
読み取り可能かどうか確認する（ブロック３）。
【００６４】
読み取り可能な場合は、得られたレンチキュラーレンズ情報から第１の波長、第１のピッチを決定する（ブロツク４）。
【００６５】
読み取り不可能な場合は、偽と判定する。
【００６６】
レンチキュラーレンズ情報が予めわかっている場合には、予めわかっている第１の波長の光を用いて予めわかっている第１のピッチで個人認証媒体に光照射し、記録層の情報を読み取る（ブロック５）。一方、レンチキュラーレンズ情報が予めわかっていない場合であっても、記録されたレンチキュラーレンズ情報を読み取ることにより得られた第１の波長の光及び第１のピッチで個人認証媒体に光照射することが可能である。
【００６７】
記録層の情報が読み取り可能かどうか確認する（ブロック６）。
【００６８】
読み取り可能な場合は、真と判定する。
【００６９】
読み取り不可能な場合は、偽と判定する。
【００７０】
本発明の真偽判定方法によれば、個人認証媒体の真偽を容易に判定することが可能である。
【００７１】
本発明に係る個人認証媒体に用いられる積層は、例えば基材上に、２種類のアゾベンゼン樹脂材料を、好適な溶剤とを含む樹脂塗布液を調製し、順に塗布し、乾燥することにより形成することができる。この樹脂塗布液は、グラビアコート、リバースコート、ダイコート、ワイヤーバーコート、及びホットメルトコート等により塗布し得る。あるいは、各々、基材上に、アゾベンゼン樹脂を塗布した樹脂フィルムと、剥離可能な支持シート上に形成された他のアゾベンゼン樹脂を含む樹脂フィルムとを接着剤層を介して接着させることにより積層することができる。もしくは、剥離可能な支持シート上に、第１のアゾベンゼン樹脂層、及び記録層の順に積層した後、基材上に、記録層側を適用して積層を転写することが出来る。このとき、アゾベンゼン樹脂層の変形を妨げないよう支持シートは剥離することができる。
【００７２】
基材及び支持シートとしては、例えばポリエチレンテレフタレート、ポリエチレンナフタレート等を用いることができる。
【００７３】
記録層に用いられる感熱性発色材料及び感光性発色材料としては、例えば東京化成工業(株)製2'-(2-クロロアニリノ)-6'-(ジブチルアミノ)フルオラン、2'-(ジベンジルアミノ)-6'-(ジエチルアミノ)フルオラン、3',6'-ビス(ジエチルアミノ)-2-(4-ニトロフェニル)スピロ[イソインドール-1,9'-キサンテン]-3-オン、3',6'-ジメトキシフルオラン等を用いることができる。
【００７４】
記録層には、任意にバインダー樹脂を使用することができる
感熱性発色材料及び感光性発色材料を含有する記録層のの厚さは、１ないし１００μｍであることが好ましい。
【００７５】
１μｍ未満であると、発色時の濃度が薄く、記録内容の視認が難しくなる傾向があり、１００μｍを超えると、高コストとなるが、発色時の濃度が向上しない傾向がある。
【００７６】
第１のアゾベンゼン樹脂としては、例えば下記式（１）に示すアゾベンゼン樹脂１を用いることができる。
【化１】
0005404368.tif 000002
【００７７】
第１のアゾベンゼン樹脂層の厚さは、０．５ないし１００μｍであることが好ましい。
【００７８】
０．５μｍ未満であると、レンチキュラーレンズの効果が薄くなる傾向があり、１００μｍを超えると、高コストとなるが、レンチキュラーレンズの効果が向上しない傾向がある。
【００７９】
記録層に用いられる第２のアゾベンゼン樹脂としては、例えば式（２）に示すアゾベンゼン樹脂２を用いることができる。
【化２】
0005404368.tif 000003
【００８０】
第２のアゾベンゼン樹脂層の厚さは、０．５ないし１００μｍであることが好ましい。
【００８１】
０．５μｍ未満であると、ホログラム画像の視認性が悪くなる傾向があり、１００μｍを超えると、高コストとなるが、ホログラム画像の視認性が向上しない傾向がある。以下、実施例を示し、本発明を具体的に説明する。
【００８２】
実施例１
易接着層が形成された厚さ５０μｍの透明ポリエステルフィルム（東レ株式会社製、商品型番：ルミラーＱ２７）を用意し、カードの大きさに切断後、その片面に下記組成の感熱発色樹脂層を、グラビアコーターを用いて乾燥後の塗膜厚みが３μｍになるよう、塗布し、１２０℃で２分間、加熱・乾燥した。
【００８３】
感熱発色樹脂層塗布液
発色剤(2'-(2-クロロアニリノ)-6'-(ジブチルアミノ)フルオラン)      ５重量部
顕色剤(1,1'-メチレンジ-2-ナフトール)                             ５重量部
増感剤(1,3-ジフェニル-1,3-プロパンジオン)                        １重量部
ポリエステル樹脂(東洋紡績(株)製バイロン２００)                 ４０重量部
メチルエチルケトン                                           １００重量部
トルエン                                                     １００重量部
次に、この感熱発色樹脂層塗布液上に、下記組成の第１のアゾベンゼン樹脂層を、グラビアコーターを用いて乾燥後の塗膜厚みが５μｍになるよう、塗布し、１２０℃で２分間、加熱・乾燥した。
【００８４】
第１のアゾベンゼン樹脂層塗布液
アゾベンゼン樹脂１                                  ２０重量部
メチルエチルケトン                                  ４０重量部
トルエン                                            ４０重量部
次に、波長５３２ｎｍのレーザー光を分光して偏光フィルターを通し、その後集光させた干渉光を、ピッチ１ｍｍで印刷物表面に照射することにより、第１のアゾベンゼン樹脂層表面にピッチ１ｍｍのレンチキュラーレンズを形成した。
【００８５】
次に、波長９８０ｎｍのレーザー光をアゾベンゼン樹脂媒体に対して照射角３０度で照射し、感熱発色樹脂層表面に画像を形成した。
【００８６】
次に、波長９８０ｎｍのレーザー光をアゾベンゼン樹脂媒体に対して照射角１５０度で照射し、感熱発色樹脂層表面に画像を形成した。
【００８７】
実施例１において印刷物は、感熱発色樹脂層とアゾベンゼン樹脂層と、２種類の波長のレーザ記録装置を用いることにより、目視する角度により異なる絵柄を視認することができる画像を、短時間に低コストで作成できる。
【００８８】
実施例２
易接着層が形成された厚さ５０μｍの透明ポリエステルフィルム（東レ株式会社製、商品型番：ルミラーＱ２７）を用意し、カードの大きさに切断後、その片面に下記組成の感熱発色樹脂層を、グラビアコーターを用いて乾燥後の塗膜厚みが３μｍになるよう、塗布し、１２０℃で２分間、加熱・乾燥した。
【００８９】
感熱発色樹脂層塗布液
発色剤(2'-(2-クロロアニリノ)-6'-(ジブチルアミノ)フルオラン)      ５重量部
顕色剤(1,1'-メチレンジ-2-ナフトール)                             ５重量部
増感剤(1,3-ジフェニル-1,3-プロパンジオン)                        １重量部
ポリエステル樹脂(東洋紡績(株)製バイロン２００)                 ４０重量部
メチルエチルケトン                                          １００重量部
トルエン                                                    １００重量部
次に、この感熱発色樹脂層塗布液上に、下記組成の第１のアゾベンゼン樹脂層を、グラビアコーターを用いて乾燥後の塗膜厚みが５μｍになるよう、塗布し、１２０℃で２分間、加熱・乾燥した。
【００９０】
第１のアゾベンゼン樹脂層塗布液
アゾベンゼン樹脂１                                  ２０重量部
メチルエチルケトン                                  ４０重量部
トルエン                                            ４０重量部
次に、波長５３２ｎｍのレーザー光を分光して偏光フィルターを通し、その後集光させた干渉光を、ピッチ１ｍｍで印刷物表面に照射することにより、第１のアゾベンゼン樹脂層表面にピッチ１ｍｍのレンチキュラーレンズを形成した。
【００９１】
次に、波長９８０ｎｍのレーザー光をアゾベンゼン樹脂媒体に対して照射角３０度で照射し、感熱発色樹脂層表面に画像を形成した。
【００９２】
次に、波長９８０ｎｍのレーザー光をアゾベンゼン樹脂媒体に対して照射角１５０度で照射し、感熱発色樹脂層表面に画像を形成した。
【００９３】
次に、波長９８０ｎｍのレーザー光をアゾベンゼン樹脂媒体に対して照射角９０度で照射し、感熱発色樹脂層表面のレンチキュラーレンズのピッチ情報をコード化して記録した。
【００９４】
実施例２において印刷物は、感熱発色樹脂層とアゾベンゼン樹脂層と、２種類の波長のレーザ記録装置を用いることにより、目視する角度により異なる絵柄を視認することができる画像を、短時間に低コストで作成できる。また、表面のレンチキュラーレンズのピッチ情報をコード化して埋め込むことにより、このことを知る限定された人物のみがレンチキュラーレンズを形成でき、レンチキュラーレンズが消失してしまった際も、再現ができる。
【００９５】
実施例３
易接着層が形成された厚さ５０μｍの透明ポリエステルフィルム（東レ株式会社製、商品型番：ルミラーＱ２７）を用意し、カードの大きさに切断後、その片面に下記組成の感熱発色樹脂層を、グラビアコーターを用いて乾燥後の塗膜厚みが３μｍになるよう、塗布し、１２０℃で２分間、加熱・乾燥した。
【００９６】
感熱発色樹脂層塗布液
発色剤(2'-(2-クロロアニリノ)-6'-(ジブチルアミノ)フルオラン)      ５重量部
顕色剤(1,1'-メチレンジ-2-ナフトール)                             ５重量部
増感剤(1,3-ジフェニル-1,3-プロパンジオン)                        １重量部
ポリエステル樹脂(東洋紡績(株)製バイロン２００)                 ４０重量部
メチルエチルケトン                                           １００重量部
トルエン                                                     １００重量部
次に、この感熱発色樹脂層塗布液上に、下記組成の第１のアゾベンゼン樹脂層を、グラビアコーターを用いて乾燥後の塗膜厚みが５μｍになるよう、塗布し、１２０℃で２分間、加熱・乾燥した。
【００９７】
第１のアゾベンゼン樹脂層塗布液
アゾベンゼン樹脂１                                  ２０重量部
メチルエチルケトン                                  ４０重量部
トルエン                                            ４０重量部
次に、波長５３２ｎｍのレーザー光を分光して偏光フィルターを通し、その後集光させた干渉光を、ピッチ１ｍｍで印刷物表面に照射することにより、第１のアゾベンゼン樹脂層表面にピッチ１ｍｍのレンチキュラーレンズを形成した。
【００９８】
次に、波長９８０ｎｍのレーザー光をアゾベンゼン樹脂媒体に対して照射角３０度で照射し、感熱発色樹脂層表面に画像を形成した。
【００９９】
次に、波長９８０ｎｍのレーザー光をアゾベンゼン樹脂媒体に対して照射角１５０度で照射し、感熱発色樹脂層表面に画像を形成した。
【０１００】
次に、波長９８０ｎｍのレーザー光をアゾベンゼン樹脂媒体に対して照射角９０度で照射し、感熱発色樹脂層表面のレンチキュラーレンズのピッチ情報をコード化して記録した。
【０１０１】
次に、波長５３２ｎｍのレーザー光を偏光フィルターを通さずに照射することにより、第１の樹脂層表面のピッチ１ｍｍのレンチキュラーレンズを消去し、平面にした。
【０１０２】
次に、波長６５０ｎｍのレーザー光を感熱発色樹脂層に照射し、第１の樹脂層表面のレンチキュラーレンズのコード化されたピッチ情報を読み取った。
【０１０３】
次に、波長５３２ｎｍのレーザー光を分光して偏光フィルターを通し、その後集光させた干渉光を、読み取ったピッチ情報で印刷物表面に照射することにより、第１の樹脂層表面に読み取ったピッチ情報のレンチキュラーレンズを形成した。
【０１０４】
実施例３において印刷物は、感熱発色樹脂層とアゾベンゼン樹脂層と、２種類の波長のレーザ記録装置を用いることにより、目視する角度により異なる絵柄を視認することができる画像を、短時間に低コストで作成できる。また、表面のレンチキュラーレンズのピッチ情報をコード化して埋め込み、該レンチキュラーレンズを消去することにより、このことを知る限定された人物のみがレンチキュラーレンズを形成でき、目視する角度により異なる絵柄を視認できるホログラムを再現することができ、高いセキュリティ性を付与することができる。
【０１０５】
実施例４
易接着層が形成された厚さ５０μｍの透明ポリエステルフィルム（東レ株式会社製、商品型番：ルミラーＱ２７）を用意し、カードの大きさに切断後、その片面に下記組成の感熱発色樹脂層を、グラビアコーターを用いて乾燥後の塗膜厚みが３μｍになるよう、塗布し、１２０℃で２分間、加熱・乾燥した。
【０１０６】
感熱発色樹脂層塗布液
発色剤(2'-(2-クロロアニリノ)-6'-(ジブチルアミノ)フルオラン)      ５重量部
顕色剤(1,1'-メチレンジ-2-ナフトール)                             ５重量部
増感剤(1,3-ジフェニル-1,3-プロパンジオン)                        １重量部
ポリエステル樹脂(東洋紡績(株)製バイロン２００)                 ４０重量部
メチルエチルケトン                                           １００重量部
トルエン                                                     １００重量部
次に、この感熱発色樹脂層塗布液上に、下記組成の第１のアゾベンゼン樹脂層を、グラビアコーターを用いて乾燥後の塗膜厚みが５μｍになるよう、塗布し、１２０℃で２分間、加熱・乾燥した。
【０１０７】
第１のアゾベンゼン樹脂層塗布液
アゾベンゼン樹脂１                                  ２０重量部
メチルエチルケトン                                  ４０重量部
トルエン                                            ４０重量部
次に、波長５３２ｎｍのレーザー光を分光して偏光フィルターを通し、その後集光させた干渉光を、ピッチ１ｍｍで印刷物表面に照射することにより、第１のアゾベンゼン樹脂層表面にピッチ１ｍｍのレンチキュラーレンズを形成した。
【０１０８】
次に、波長９８０ｎｍのレーザー光をアゾベンゼン樹脂媒体に対して照射角３０度で照射し、感熱発色樹脂層表面に画像を形成した。
【０１０９】
次に、波長９８０ｎｍのレーザー光をアゾベンゼン樹脂媒体に対して照射角１５０度で照射し、感熱発色樹脂層表面に画像を形成した。
【０１１０】
次に、波長９８０ｎｍのレーザー光をアゾベンゼン樹脂媒体に対して照射角９０度で照射し、感熱発色樹脂層表面にレンチキュラーレンズを形成する際のレーザー光の波長情報をコード化して記録した。
【０１１１】
実施例４において印刷物は、感熱発色樹脂層とアゾベンゼン樹脂層と、２種類の波長のレーザ記録装置を用いることにより、目視する角度により異なる絵柄を視認することができる画像を、短時間に低コストで作成できる。また、表面のレンチキュラーレンズを形成する際のレーザー光の波長情報をコード化して埋め込むことにより、このことを知る限定された人物のみがレンチキュラーレンズを形成でき、レンチキュラーレンズが消失してしまった際も、再現ができる。
【０１１２】
実施例５
易接着層が形成された厚さ５０μｍの透明ポリエステルフィルム（東レ株式会社製、商品型番：ルミラーＱ２７）を用意し、カードの大きさに切断後、その片面に下記組成の感熱発色樹脂層を、グラビアコーターを用いて乾燥後の塗膜厚みが３μｍになるよう、塗布し、１２０℃で２分間、加熱・乾燥した。
【０１１３】
感熱発色樹脂層塗布液
発色剤(2'-(2-クロロアニリノ)-6'-(ジブチルアミノ)フルオラン)      ５重量部
顕色剤(1,1'-メチレンジ-2-ナフトール)                             ５重量部
増感剤(1,3-ジフェニル-1,3-プロパンジオン)                        １重量部
ポリエステル樹脂(東洋紡績(株)製バイロン２００)                 ４０重量部
メチルエチルケトン                                           １００重量部
トルエン                                                     １００重量部
次に、この感熱発色樹脂層塗布液上に、下記組成の第１のアゾベンゼン樹脂層を、グラビアコーターを用いて乾燥後の塗膜厚みが５μｍになるよう、塗布し、１２０℃で２分間、加熱・乾燥した。
【０１１４】
第１のアゾベンゼン樹脂層塗布液
アゾベンゼン樹脂１                                  ２０重量部
メチルエチルケトン                                  ４０重量部
トルエン                                            ４０重量部
次に、波長５３２ｎｍのレーザー光を分光して偏光フィルターを通し、その後集光させた干渉光を、ピッチ１ｍｍで印刷物表面に照射することにより、第１のアゾベンゼン樹脂層表面にピッチ１ｍｍのレンチキュラーレンズを形成した。
【０１１５】
次に、波長９８０ｎｍのレーザー光をアゾベンゼン樹脂媒体に対して照射角３０度で照射し、感熱発色樹脂層表面に画像を形成した。
【０１１６】
次に、波長９８０ｎｍのレーザー光をアゾベンゼン樹脂媒体に対して照射角１５０度で照射し、感熱発色樹脂層表面に画像を形成した。
【０１１７】
次に、波長９８０ｎｍのレーザー光をアゾベンゼン樹脂媒体に対して照射角９０度で照射し、感熱発色樹脂層表面にレンチキュラーレンズを形成する際のレーザー光の波長情報をコード化して記録した。
【０１１８】
次に、波長５３２ｎｍのレーザー光を偏光フィルターを通さずに照射することにより、第１の樹脂層表面のピッチ１ｍｍのレンチキュラーレンズを消去し、平面にした。
【０１１９】
次に、波長６５０ｎｍのレーザー光を感熱発色樹脂層に照射し、第１の樹脂層表面のレンチキュラーレンズを形成する際のコード化されたレーザー光の波長情報を読み取った。
【０１２０】
次に、読み取った波長のレーザー光を分光して偏光フィルターを通し、その後集光させた干渉光を、印刷物表面に照射することにより、第１の樹脂層表面に読み取った波長でレンチキュラーレンズを形成した。
【０１２１】
実施例５において印刷物は、感熱発色樹脂層とアゾベンゼン樹脂層と、３種類の波長のレーザ記録装置を用いることにより、目視する角度により異なる絵柄を視認することができる画像を、短時間に低コストで作成できる。また、表面のレンチキュラーレンズを形成する際の波長情報をコード化して埋め込み、該レンチキュラーレンズを消去することにより、このことを知る限定された人物のみがレンチキュラーレンズを形成でき、目視する角度により異なる絵柄を視認できるホログラムを再現することができ、高いセキュリティ性を付与することができる。
【０１２２】
実施例６
易接着層が形成された厚さ５０μｍの透明ポリエステルフィルム（東レ株式会社製、商品型番：ルミラーＱ２７）を用意し、カードの大きさに切断後、その片面に下記組成の第２のアゾベンゼン樹脂層を、グラビアコーターを用いて乾燥後の塗膜厚みが３μｍになるよう、塗布し、１２０℃で２分間、加熱・乾燥した。
【０１２３】
第２のアゾベンゼン樹脂層塗布液
アゾベンゼン樹脂２                                  ２０重量部
メチルエチルケトン                                  ４０重量部
トルエン                                            ４０重量部
次に、この第２のアゾベンゼン樹脂層上に、下記組成の第１のアゾベンゼン樹脂層を、グラビアコーターを用いて乾燥後の塗膜厚みが５μｍになるよう、塗布し、１２０℃で２分間、加熱・乾燥した。
【０１２４】
第１のアゾベンゼン樹脂層塗布液
アゾベンゼン樹脂１                                  ２０重量部
メチルエチルケトン                                  ４０重量部
トルエン                                            ４０重量部
次に、波長５３２ｎｍのレーザー光を分光して偏光フィルターを通し、その後集光させた干渉光を、ピッチ１ｍｍで印刷物表面に照射することにより、第１の樹脂層表面にピッチ１ｍｍのレンチキュラーレンズを形成した。
【０１２５】
次に、波長４２０ｎｍのレーザー光を分光して偏光フィルターを通し、その後集光させた干渉光をアゾベンゼン樹脂媒体に対して照射角３０度で照射し、第２の樹脂層表面にレリーフによるホログラム画像を形成した。
【０１２６】
次に、波長４２０ｎｍのレーザー光を分光して偏光フィルターを通し、その後集光させた干渉光をアゾベンゼン樹脂媒体に対して照射角１５０度で照射し、第２の樹脂層表面にレリーフによるホログラム画像を形成した。
【０１２７】
実施例６において印刷物は、第１のアゾベンゼン樹脂層と第２のアゾベンゼン樹脂層と、２種類の波長のレーザ記録装置を用いることにより、目視する角度により異なる絵柄を視認することができる画像を、短時間に低コストで作成できる。
【０１２８】
実施例７
易接着層が形成された厚さ５０μｍの透明ポリエステルフィルム（東レ株式会社製、商品型番：ルミラーＱ２７）を用意し、カードの大きさに切断後、その片面に下記組成の第２のアゾベンゼン樹脂層を、グラビアコーターを用いて乾燥後の塗膜厚みが３μｍになるよう、塗布し、１２０℃で２分間、加熱・乾燥した。
【０１２９】
第２のアゾベンゼン樹脂層塗布液
アゾベンゼン樹脂２                                  ２０重量部
メチルエチルケトン                                  ４０重量部
トルエン                                            ４０重量部
次に、この第２のアゾベンゼン樹脂層上に、下記組成の第１のアゾベンゼン樹脂層を、グラビアコーターを用いて乾燥後の塗膜厚みが５μｍになるよう、塗布し、１２０℃で２分間、加熱・乾燥した。
【０１３０】
第１のアゾベンゼン樹脂層塗布液
アゾベンゼン樹脂１                                  ２０重量部
メチルエチルケトン                                  ４０重量部
トルエン                                            ４０重量部
次に、波長５３２ｎｍのレーザー光を分光して偏光フィルターを通し、その後集光させた干渉光を、ピッチ１ｍｍで印刷物表面に照射することにより、第１のアゾベンゼン樹脂層表面にピッチ１ｍｍのレンチキュラーレンズを形成した。
【０１３１】
次に、波長４２０ｎｍのレーザー光を分光して偏光フィルターを通し、その後集光させた干渉光をアゾベンゼン樹脂媒体に対して照射角３０度で照射し、第２の樹脂層表面にレリーフによるホログラム画像を形成した。
【０１３２】
次に、波長４２０ｎｍのレーザー光を分光して偏光フィルターを通し、その後集光させた干渉光をアゾベンゼン樹脂媒体に対して照射角１５０度で照射し、第２の樹脂層表面にレリーフによるホログラム画像を形成した。
【０１３３】
次に、波長４２０ｎｍのレーザー光を分光して偏光フィルターを通し、その後集光させた干渉光をアゾベンゼン樹脂媒体に対して照射角９０度で照射し、第２の樹脂層に第１の樹脂層表面のレンチキュラーレンズのピッチ情報をコード化して記録した。
【０１３４】
実施例７において印刷物は、第１のアゾベンゼン樹脂層と第２のアゾベンゼン樹脂層と、２種類の波長のレーザ記録装置を用いることにより、目視する角度により異なる絵柄を視認することができる画像を、短時間に低コストで作成できる。また、表面のレンチキュラーレンズを形成する際のピッチ情報をコード化して埋め込むことにより、このことを知る限定された人物のみがレンチキュラーレンズを形成でき、レンチキュラーレンズが消失してしまった際も、再現ができる。
【０１３５】
実施例８
易接着層が形成された厚さ５０μｍの透明ポリエステルフィルム（東レ株式会社製、商品型番：ルミラーＱ２７）を用意し、カードの大きさに切断後、その片面に下記組成の第２のアゾベンゼン樹脂層を、グラビアコーターを用いて乾燥後の塗膜厚みが３μｍになるよう、塗布し、１２０℃で２分間、加熱・乾燥した。
【０１３６】
第２のアゾベンゼン樹脂層塗布液
アゾベンゼン樹脂２                                  ２０重量部
メチルエチルケトン                                  ４０重量部
トルエン                                            ４０重量部
次に、この第２のアゾベンゼン樹脂層上に、下記組成の第１のアゾベンゼン樹脂層を、グラビアコーターを用いて乾燥後の塗膜厚みが５μｍになるよう、塗布し、１２０℃で２分間、加熱・乾燥した。
【０１３７】
第１のアゾベンゼン樹脂層塗布液
アゾベンゼン樹脂１                                  ２０重量部
メチルエチルケトン                                  ４０重量部
トルエン                                            ４０重量部
次に、波長５３２ｎｍのレーザー光を分光して偏光フィルターを通し、その後集光させた干渉光を、ピッチ１ｍｍで印刷物表面に照射することにより、第１のアゾベンゼン樹脂層表面にピッチ１ｍｍのレンチキュラーレンズを形成した。
【０１３８】
次に、波長４２０ｎｍのレーザー光を分光して偏光フィルターを通し、その後集光させた干渉光をアゾベンゼン樹脂媒体に対して照射角３０度で照射し、第２の樹脂層表面にレリーフによるホログラム画像を形成した。
【０１３９】
次に、波長４２０ｎｍのレーザー光を分光して偏光フィルターを通し、その後集光させた干渉光をアゾベンゼン樹脂媒体に対して照射角１５０度で照射し、第２の樹脂層表面にレリーフによるホログラム画像を形成した。
【０１４０】
次に、波長４２０ｎｍのレーザー光を分光して偏光フィルターを通し、その後集光させた干渉光をアゾベンゼン樹脂媒体に対して照射角９０度で照射し、第２の樹脂層に第１の樹脂層表面のレンチキュラーレンズのピッチ情報をコード化して記録した。
【０１４１】
次に、波長５３２ｎｍのレーザー光を偏光フィルターを通さずに照射することにより、第１の樹脂層表面のピッチ１ｍｍのレンチキュラーレンズを消去し、平面にした。
【０１４２】
次に、波長６５０ｎｍのレーザー光を第２の樹脂層に照射し、第１の樹脂層表面のレンチキュラーレンズのコード化されたピッチ情報を読み取った。
【０１４３】
次に、波長５３２ｎｍのレーザー光を分光して偏光フィルターを通し、その後集光させた干渉光を、読み取ったピッチ情報で印刷物表面に照射することにより、第１の樹脂層表面に読み取ったピッチ情報のレンチキュラーレンズを形成した。
【０１４４】
実施例８において印刷物は、第１のアゾベンゼン樹脂層と第２のアゾベンゼン樹脂層と、３種類の波長のレーザ記録装置を用いることにより、目視する角度により異なる絵柄を視認することができる画像を、短時間に低コストで作成できる。また、表面のレンチキュラーレンズを形成する際のピッチ情報をコード化して埋め込み、該レンチキュラーレンズを消去することにより、このことを知る限定された人物のみがレンチキュラーレンズを形成でき、目視する角度により異なる絵柄を視認できるホログラムを再現することができ、高いセキュリティ性を付与することができる。
【０１４５】
実施例９
易接着層が形成された厚さ５０μｍの透明ポリエステルフィルム（東レ株式会社製、商品型番：ルミラーＱ２７）を用意し、カードの大きさに切断後、その片面に下記組成の第２のアゾベンゼン樹脂層を、グラビアコーターを用いて乾燥後の塗膜厚みが３μｍになるよう、塗布し、１２０℃で２分間、加熱・乾燥した。
【０１４６】
第２のアゾベンゼン樹脂層塗布液
アゾベンゼン樹脂２                                  ２０重量部
メチルエチルケトン                                  ４０重量部
トルエン                                            ４０重量部
次に、この第２のアゾベンゼン樹脂層上に、下記組成の第１のアゾベンゼン樹脂層を、グラビアコーターを用いて乾燥後の塗膜厚みが５μｍになるよう、塗布し、１２０℃で２分間、加熱・乾燥した。
【０１４７】
第１のアゾベンゼン樹脂層塗布液
アゾベンゼン樹脂１                                  ２０重量部
メチルエチルケトン                                  ４０重量部
トルエン                                            ４０重量部
次に、波長５３２ｎｍのレーザー光を分光して偏光フィルターを通し、その後集光させた干渉光を、ピッチ１ｍｍで印刷物表面に照射することにより、第１のアゾベンゼン樹脂層表面にピッチ１ｍｍのレンチキュラーレンズを形成した。
【０１４８】
次に、波長４２０ｎｍのレーザー光を分光して偏光フィルターを通し、その後集光させた干渉光をアゾベンゼン樹脂媒体に対して照射角３０度で照射し、第２の樹脂層表面にレリーフによるホログラム画像を形成した。
【０１４９】
次に、波長４２０ｎｍのレーザー光を分光して偏光フィルターを通し、その後集光させた干渉光をアゾベンゼン樹脂媒体に対して照射角１５０度で照射し、第２の樹脂層表面にレリーフによるホログラム画像を形成した。
【０１５０】
次に、波長４２０ｎｍのレーザー光を分光して偏光フィルターを通し、その後集光させた干渉光をアゾベンゼン樹脂媒体に対して照射角９０度で照射し、第２の樹脂層に第１の樹脂層表面のレンチキュラーレンズを形成する際のレーザー光の波長情報をコード化して記録した。
【０１５１】
実施例９において印刷物は、第１のアゾベンゼン樹脂層と第２のアゾベンゼン樹脂層と、３種類の波長のレーザ記録装置を用いることにより、目視する角度により異なる絵柄を視認することができる画像を、短時間に低コストで作成できる。また、表面のレンチキュラーレンズを形成する際のレーザー光の波長情報をコード化して埋め込むことにより、このことを知る限定された人物のみがレンチキュラーレンズを形成でき、レンチキュラーレンズが消失してしまった際も、再現ができる。
【０１５２】
実施例１０
易接着層が形成された厚さ５０μｍの透明ポリエステルフィルム（東レ株式会社製、商品型番：ルミラーＱ２７）を用意し、カードの大きさに切断後、その片面に下記組成の第２のアゾベンゼン樹脂層を、グラビアコーターを用いて乾燥後の塗膜厚みが３μｍになるよう、塗布し、１２０℃で２分間、加熱・乾燥した。
【０１５３】
第２のアゾベンゼン樹脂層塗布液
アゾベンゼン樹脂２                                  ２０重量部
メチルエチルケトン                                  ４０重量部
トルエン                                            ４０重量部
次に、この第２のアゾベンゼン樹脂層上に、下記組成の第１のアゾベンゼン樹脂層を、グラビアコーターを用いて乾燥後の塗膜厚みが５μｍになるよう、塗布し、１２０℃で２分間、加熱・乾燥した。
【０１５４】
第１のアゾベンゼン樹脂層塗布液
アゾベンゼン樹脂１                                  ２０重量部
メチルエチルケトン                                  ４０重量部
トルエン                                            ４０重量部
次に、波長５３２ｎｍのレーザー光を分光して偏光フィルターを通し、その後集光させた干渉光を、ピッチ１ｍｍで印刷物表面に照射することにより、第１のアゾベンゼン樹脂層表面にピッチ１ｍｍのレンチキュラーレンズを形成した。
【０１５５】
次に、波長４２０ｎｍのレーザー光を分光して偏光フィルターを通し、その後集光させた干渉光をアゾベンゼン樹脂媒体に対して照射角３０度で照射し、第２の樹脂層表面にレリーフによるホログラム画像を形成した。
【０１５６】
次に、波長４２０ｎｍのレーザー光を分光して偏光フィルターを通し、その後集光させた干渉光をアゾベンゼン樹脂媒体に対して照射角１５０度で照射し、第２の樹脂層表面にレリーフによるホログラム画像を形成した。
【０１５７】
次に、波長４２０ｎｍのレーザー光を分光して偏光フィルターを通し、その後集光させた干渉光をアゾベンゼン樹脂媒体に対して照射角９０度で照射し、第２の樹脂層に第１の樹脂層表面のレンチキュラーレンズを形成する際のレーザー光の波長情報をコード化して記録した。
【０１５８】
次に、波長５３２ｎｍのレーザー光を偏光フィルターを通さずに照射することにより、第１の樹脂層表面のピッチ１ｍｍのレンチキュラーレンズを消去し、平面にした。
【０１５９】
次に、波長６５０ｎｍのレーザー光を第２の樹脂層に照射し、第１の樹脂層表面のレンチキュラーレンズのコード化された波長情報を読み取った。
【０１６０】
次に、読み取った波長のレーザー光を分光して偏光フィルターを通し、その後集光させた干渉光を、印刷物表面に照射することにより、第１の樹脂層表面に読み取った波長でレンチキュラーレンズを形成した。
【０１６１】
実施例１０において印刷物は、第１のアゾベンゼン樹脂層と第２のアゾベンゼン樹脂層と、３種類の波長のレーザ記録装置を用いることにより、目視する角度により異なる絵柄を視認することができる画像を、短時間に低コストで作成できる。また、表面のレンチキュラーレンズを形成する際のレーザー光の波長情報をコード化して埋め込み、該レンチキュラーレンズを消去することにより、このことを知る限定された人物のみがレンチキュラーレンズを形成でき、目視する角度により異なる絵柄を視認できるホログラムを再現することができ、高いセキュリティ性を付与することができる。
【符号の説明】
【０１６２】
１…基材、２…記録層、３…第１のアゾベンゼン樹脂層、１０…個人認証媒体、１００，３００…レーザー記録装置、１０１，３０１，４０１…レーザー光源、２０１，２０２…レーザー光
【図１】
0005404368.tif 000004
【図２】
0005404368.tif 000005
【図３】
0005404368.tif 000006
【図４】
0005404368.tif 000007
【図５】
0005404368.tif 000008
【図６】
0005404368.tif 000009
【図７】
0005404368.tif 000010
【図８】
0005404368.tif 000011
【図９】
0005404368.tif 000012